(57)【要約】【課題】水の浸透による再剥離性の低下が抑制された圧着記録用紙を提供する。【解決手段】支持体の少なくとも片面に、通常状態では粘着性、接着性を示さず、加圧により剥離可能な接着性を示す感圧接着層を設けた圧着記録用紙において、該感圧接着層成分が、少なくとも不飽和モノマーをグラフト化した天然ゴム誘導体、充填材、ならびに鹸化度９５モル％以上のポリビニルアルコールからなり、かつ該天然ゴム誘導体にグラフト化された不飽和モノマーがメタクリル酸メチル、スチレン、アクリロニトリルから選ばれる少なくとも１種類以上、該不飽和モノマーのグラフト化率が１０〜４０質量％であり、かつ該天然ゴム誘導体１００質量部に対して、該ポリビニルアルコールを１〜２０質量部配合してなることを特徴とする圧着記録用紙。【選択図】  なし【特許請求の範囲】
【請求項１】
支持体の少なくとも片面に、通常状態では粘着性、接着性を示さず、加圧により剥離可能な接着性を示す感圧接着層を設けた圧着記録用紙において、該感圧接着層成分が、少なくとも不飽和モノマーをグラフト化した天然ゴム誘導体、充填材、ならびに鹸化度９５モル％以上のポリビニルアルコールからなり、かつ該天然ゴム誘導体にグラフト化された不飽和モノマーがメタクリル酸メチル、スチレン、アクリロニトリルから選ばれる少なくとも１種類以上、該不飽和モノマーのグラフト化率が１０〜４０質量％であり、かつ該天然ゴム誘導体１００質量部に対して、該ポリビニルアルコールを１〜２０質量部配合してなることを特徴とする圧着記録用紙。
【発明の詳細な説明】
【技術分野】
【０００１】
本発明は、圧着記録用紙に関するものであり、さらに詳しくは印刷適性、フォーム加工適性を有し、ノンインパクトプリンタによる記録が可能で、かつ水の浸透による再剥離性の低下が抑制された圧着記録用紙に関するものである。
【背景技術】
【０００２】
圧着記録用紙は、支持体上に通常のハンドリングの際は粘着性、および接着性を示さず、加圧時に接着性を示す再剥離性感圧接着剤よりなる感圧接着層を形成させ、二つ折り、三つ折り、あるいは複数枚を重ね合わせることにより、感圧接着層どうしを対面させた状態で加圧により接着させるものであり、加圧接着後に剥離可能な構成にすることも、剥離不可能な構成にすることも可能である。ここで、圧着記録用紙とは、通常状態では、粘着性、接着性ともに示さず、加圧時に接着性を示し、加圧接着後に剥離可能な感圧接着層を有する記録用紙のことである。
【０００３】
例えば、二つ折り、三つ折り、あるいは複数枚を重ね合わせ、加圧接着させることで密封し、見かけ上１枚のはがきとして郵送された後、受取人が剥離可能な接着部分を剥離して、内部に記録された情報を読み取ることができる剥離性はがき、隠ぺいはがき、あるいは圧着はがきとして使用した場合、一般のはがきと比較してより多くの情報を伝達することが可能になり、かつ他人には知られたくない親展通信情報（暗証番号、会員番号、請求金額、預金残高など）は剥離可能な感圧接着面に記録し、加圧、接着した後郵送されるので、守秘性も優れている結果、使用量が増加しつつある。
【０００４】
ここで、通常圧着記録用紙の流通過程は以下の如く構成される。まず、製紙業者、又は接着剤業者などが支持体の少なくとも片面に、通常状態では粘着性、接着性とも示さず、加圧により剥離可能な接着性を示す感圧接着層を形成して圧着記録用紙を製造し、販売する。次いで印刷業者などが圧着記録用紙にオフセット方式、またはグラビア方式などでフォーム印刷などを行った後、データ入力専門業者が好ましくはノンインパクトプリンター、すなわちトナー定着方式（電子写真、レーザープリンターなど）、またはインクジェット方式などの各種印刷方式で親展通信情報を印字し、圧着シーラーを用いて再剥離可能な状態で親展通信情報記録面同士を接着させ、受取人に郵送される。
【０００５】
このような圧着記録用紙に使用される感圧接着剤は、天然ゴム、あるいは天然ゴムに不飽和モノマーをグラフト化させた天然ゴム誘導体が好んで用いられる。その理由の１つは、天然ゴム誘導体が高い自己接着性を持ち、互いに接触させて加圧すると接着性が発現する一方、通常状態では粘着性、接着性ともに低く、所謂タック性が低いという特徴を持つためである。理由の２つめは、グラフト化によって分子の極性が増加し、親水性物質に対するアンカーリング力が増加するためである。
【０００６】
また、天然ゴム、あるいは天然ゴム誘導体単体からなる感圧接着層を支持体の表面に形成するのみではブロッキングが発生しやすく、印刷インク定着性も不足し、かつフォーム印刷適性、およびノンインパクトプリンター印刷適性が不十分であることが多いので、通常は充填材を適宜組み合わせた混合物よりなる剥離可能な接着性を示す感圧接着層を支持体の表面に形成して圧着記録用紙を製造する。剥離可能な接着性を示す感圧接着層を支持体の表面に形成する方法としては、上記混合物の調整、および感圧接着層形成工程の作業性、ならびに安全性などの理由から、エマルションタイプの天然ゴム誘導体と充填材よりなる水性塗工液を用いる水性塗工が一般的である。
【０００７】
さらに、接着性を制御する目的で、熱可塑性樹脂を併用して用いることもでき、例えば、スチレン系、オレフィン系、エステル系、ウレタン系、イソプレン系、１，２−ブタジエン系、塩化ビニル系、アミド系、アイオノマー系などの熱可塑性エラストマーの水性分散物、また、ポリエチレン樹脂、塩化ビニル樹脂、ポリプロピレン樹脂、スチレン樹脂、ＡＢＳ樹脂、ＰＶＡ樹脂、アクリル樹脂、アクリロニトリル−スチレン系樹脂、塩化ビニリデン樹脂、ＡＡＳ樹脂、ＡＢＳ樹脂、繊維素誘導体、熱可塑性ポリウレタン、ポリビニルブチラール樹脂、ポリ−４−メチルペンテン−１樹脂、ポリブテン−１樹脂の水性分散物などが挙げられ、圧着記録用紙として必要最低限の接着性を妨げない範囲で用いることができる。
【０００８】
しかしながら、支持体の表面に天然ゴム誘導体と充填材よりなる感圧接着層を設けた圧着記録用紙は、郵送、移送中あるいは保存中に雨あるいは事故により水に濡れた場合、接着効果が弱められ不用意に接着面が剥離されて隠蔽情報は表出したり、あるいは接着効果が強くなり剥離時に支持体の破壊により情報が消失する可能性があり、実用上改善が望まれていた。
【０００９】
水濡れによる問題を解消する目的で、隠蔽情報所持体用シートの基体シートの用紙の所定面に対して耐水処理層を設けるか、もしくは基体シート自体を耐水性を有する部材で構成することによって耐水性を有する隠蔽情報所持体用シートがある（例えば、特許文献１参照。）。
【００１０】
しかし、耐水処理層を設けることは塗工工程が１回以上増えることにもなり、コストアップするという問題がある。同様に耐水性を有する部材として、耐水性を有する合成紙および湿潤紙力増強剤添加紙が挙げられているが、いずれも紙に比べるとコストアップするのが一般的である。
【００１１】
また、天然ゴムにグラフト化する不飽和モノマーとして、グラフト化反応が確実に進行することから、メタクリル酸メチル、スチレン、アクリロニトリルから選ばれる少なくとも１種類以上を利用することが特に好ましく、さらには塗液の機械的安定性を向上させる目的で、グラフト化率が１０〜４０質量％であることが望ましいとする文献があるが、水濡れによる問題に関しては言及していない（例えば、特許文献２参照。）。ここで、塗液の機械的安定性とは、天然ゴム誘導体の機械的安定性に起因するものであり、塗工する際に送液系において凝集物が発生しやすく、ポンプの目詰まりや、凝集物の堆積によりろ過が困難になるなどの問題を引き起こす。
【特許文献１】特開平７−３０９０８６号公報
【特許文献２】特開２０００−２０７１１号公報
【発明の開示】
【発明が解決しようとする課題】
【００１２】
本発明の目的は、水の浸透による再剥離性の低下が抑制された圧着記録用紙を提供するものである。
【課題を解決するための手段】
【００１３】
本発明者は、上記課題を解決するために鋭意検討した結果、本発明の圧着記録用紙を発明するに至った。
【００１４】
すなわち、本発明の圧着記録用紙は、支持体の少なくとも片面に、通常状態では粘着性、接着性を示さず、加圧により剥離可能な接着性を示す感圧接着層を設けた圧着記録用紙において、該感圧接着層成分が、少なくとも不飽和モノマーをグラフト化した天然ゴム誘導体、充填材、ならびに鹸化度９５モル％以上のポリビニルアルコールからなり、かつ該天然ゴム誘導体にグラフト化された不飽和モノマーがメタクリル酸メチル、スチレン、アクリロニトリルから選ばれる少なくとも１種類以上、該不飽和モノマーのグラフト化率が１０〜４０質量％であり、かつ該天然ゴム誘導体１００質量部に対して、該ポリビニルアルコールを１〜２０質量部配合してなることを特徴とするものである。
【発明の効果】
【００１５】
本発明の圧着記録用紙は、支持体の少なくとも片面に、通常状態では粘着性、接着性を示さず、加圧により剥離可能な接着性を示す感圧接着層を設けたもので、感圧接着層成分として少なくとも不飽和モノマーをグラフト化した天然ゴム、充填材、ならびに鹸化度９５モル％以上のポリビニルアルコールを含有させることにより、水の浸透による再剥離性の低下が抑制された圧着記録用紙を得ることが可能になる。
【００１６】
また、天然ゴム誘導体にグラフト化される不飽和モノマーが、メタクリル酸メチル、スチレンおよびアクリロニトリルから選ばれる少なくとも１種類以上であり、そのグラフト化率が１０〜４０質量％であることにより、著しく改良された圧着記録用紙を得ることができる。
【発明を実施するための最良の形態】
【００１７】
本発明の圧着記録用紙について、さらに具体的に説明する。すなわち、本発明の圧着記録用紙は、支持体の少なくとも片面に、通常状態では粘着性、接着性を示さず、加圧により剥離可能な接着性を示す、感圧接着層を有する圧着記録用紙において、感圧接着層が少なくとも不飽和モノマーをグラフト化した天然ゴム誘導体と、充填材を含有しており、かつ鹸化度９５モル％以上のポリビニルアルコールを含有してなり、該天然ゴム誘導体にグラフト化された不飽和モノマーが、メタクリル酸メチル、スチレンおよびアクリロニトリルから選ばれる少なくとも１種類以上であり、該天然ゴム誘導体にグラフト化された不飽和モノマーのグラフト化率が１０〜４０質量％であり、該天然ゴム誘導体１００質量部に対して、該ポリビニルアルコールが１〜２０質量部にすることにより、水の浸透による再剥離性の低下が抑制された圧着記録用紙を得ることが可能になった。
【００１８】
その機構は必ずしも明らかではないが、ポリビニルアルコール単体の性質として、鹸化度が高いと平衡含水率が下がる傾向があり、圧着記録用紙の耐水性に有利に働いていると推測している。鹸化度９５モル％未満のポリビニルアルコールでは、水の浸透による再剥離性が低下してしまうのに対し、鹸化度９５モル％以上のポリビニルアルコールを含有する場合には再剥離性の低下を抑制する効果を発現する。
【００１９】
本発明に用いられるポリビニルアルコールは、鹸化度９５モル％以上のポリビニルアルコールであれば、いずれでもよく、市販のものを好適に用いることができる。添加量としては、天然ゴム誘導体に対する鹸化度９５モル％以上のポリビニルアルコールの比率が少なくなると、塗液の機械的安定性が低下してしまい、逆に天然ゴム誘導体に対する該ポリビニルアルコールの比率が多くなると、再剥離性接着剤の接着力が低下する傾向を示すので、塗液の機械的安定性に優れ、良好な接着力を保つためには、天然ゴム誘導体１００質量部に対して、鹸化度９５モル％以上のポリビニルアルコールが１〜２０質量部であることが望ましい。
【００２０】
本発明における天然ゴム誘導体にグラフト化された不飽和モノマーとしては、ホモポリマー生成などの副反応が起こりにくく、グラフト化反応が確実に進行することから、メタクリル酸メチル、スチレン、アクリロニトリルから選ばれる１種類以上を使用することである。
【００２１】
また、天然ゴムにグラフト化される不飽和モノマーのグラフト化率は、１０〜４０質量％であり、１０質量％未満であると、天然ゴム誘導体を主成分とする感圧接着層塗液スラリーの機械的安定性が十分でなく、また４０質量％を超えると加圧したときに発現する接着力の低下が著しい。
【００２２】
感圧接着層の塗工量は、３〜１０ｇ／ｍ2が好ましい範囲である。この範囲では、フォーム印刷時の着肉性、および剥離強度が良好で、ノンインパクトプリンターによる印字に際しても、プレヒート板汚れなどの問題を起こさず、優れたものが得られる。
【００２３】
本発明における感圧接着層に用いられる充填剤としては、粘着性の増強、接着力の制御、印刷適性の付与、バインダー能力の増強、ブロッキングの防止、増粘などを目的として、粘着性向上剤、離型剤、熱可塑性樹脂、顔料、水溶性ポリマーなどの種々の添加物が利用可能である。
【００２４】
粘着性付与剤として、例えば、ロジン系樹脂、およびその誘導体、テルペン系樹脂、クマロンインデン系樹脂、キシレン系樹脂、アルキルフェノール系樹脂、石油樹脂などを接着性、耐ブロッキング性、ならびに耐熱性を損なわない範囲で併用できる。
【００２５】
また、接着力制御のために離型剤を含有させることもできる。離型剤としては、例えば、各種パラフィン、ワックス、脂肪酸、またはその誘導体、高級アルコール類、金属石鹸類、シリコーン樹脂類などを挙げることができ、圧着記録用紙として必要最低限の接着性を妨げない範囲で用いることができる。なお、圧着記録用紙として求められる必要最低限の接着性とは、圧着シーラーを用いた加圧により接着することができ、経時により自然に剥離しない接着力を有していることをいう。
【００２６】
さらに、接着性を制御する目的で、熱可塑性樹脂を併用して用いることもでき、例えば、スチレン系、オレフィン系、エステル系、ウレタン系、イソプレン系、１，２−ブタジエン系、塩化ビニル系、アミド系、アイオノマー系などの熱可塑性エラストマーの水性分散物、また、ポリエチレン樹脂、塩化ビニル樹脂、ポリプロピレン樹脂、スチレン樹脂、ＡＢＳ樹脂、ＰＶＡ樹脂、アクリル樹脂、アクリロニトリル−スチレン系樹脂、塩化ビニリデン樹脂、ＡＡＳ樹脂、ＡＢＳ樹脂、繊維素誘導体、熱可塑性ポリウレタン、ポリビニルブチラール樹脂、ポリ−４−メチルペンテン−１樹脂、ポリブテン−１樹脂の水性分散物などが挙げられ、圧着記録用紙として必要最低限の接着性を妨げない範囲で用いることができる。
【００２７】
また、接着力制御、およびインキセット適性などを含む印刷適性改良などの目的で、公知の顔料を１種以上用いることができる。例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、コロイダルシリカ、コロイダルアルミナ、擬ベーマイト、水酸化アルミニウム、アルミナ、リトポン、ゼオライト、加水ハロイサイト、炭酸マグネシウム、水酸化マグネシウムなどの白色無機顔料、スチレン系プラスチックピグメント、アクリル系プラスチックピグメント、ポリエチレン、尿素樹脂、メラミン樹脂、ベンゾグアナミン、澱粉粒子などの有機顔料などが挙げられ、必要であれば通常の塗工で用いられる種々のバインダーとともに用いることができる。
【００２８】
バインダーの具体例としては、デンプン類、ヒドロキシメチルセルロース、メチルセルロース、エチルセルロース、カルボキシメチルセルロースなどのセルロース誘導体、ゼラチン、カゼインなどのプロテイン、鹸化度９５モル％未満のポリビニルアルコール、変性ポリビニルアルコール、アルギン酸ソーダ、ポリビニルピロリドン、ポリアクリルアミド、アクリルアミド／アクリル酸エステル共重合体、アクリルアミド／アクリル酸エステル／メタクリル酸三元共重合体、ポリアクリル酸のアルカリ塩、ポリマレイン酸のアルカリ塩、スチレン／無水マレイン酸共重合体のアルカリ塩、エチレン／無水マレイン酸共重合体のアルカリ塩、イソブチレン／無水マレイン酸共重合体のアルカリ塩などの水溶性バインダー、およびポリアクリル酸エステル、スチレン／アクリル酸エステル共重合体、ポリウレタンなどの水分散性バインダーなどが挙げられるが、これらに限定されるものではなく、また必要に応じて単独、もしくは２種以上混合して使用することができる。
【００２９】
本発明における感圧接着層には、さらにその他の添加剤として、分散剤、流動性改良剤、消泡剤、抑泡剤、浸透剤、着色染料、着色顔料、蛍光増白剤、紫外線吸収剤、防腐剤、防バイ剤、耐水化剤、湿潤紙力増強剤、乾燥紙力増強剤、帯電防止剤、老化防止剤、などを適宜添加し、目的の機能を発現させることも可能である。
【００３０】
本発明の圧着記録用紙の使用方法としては、例えば、支持体の片面に該感圧接着層を設けた圧着記録用紙を”Ｖ”の字状に折り曲げてから圧着させることで印字部分全面を隠ぺいする方法（２つ折りはがき）、あるいは”Ｌ”字状に折り曲げてから圧着させることで印字情報の一部のみを隠ぺいする方法（２つ折りはがき）、支持体の両面に感圧接着層を設けた一枚の圧着記録用紙を”Ｚ”字状に折り曲げることで印字部分を隠ぺいし、片面は再剥離可能に、もう一つの片面は剥離困難に圧着する方法（３つ折り４面はがき）、あるいは、両面とも再剥離可能に圧着する方法（３つ折り６面はがき）などにより、親展通信情報が完全に隠ぺいされた状態で郵送され、着信後に受取人が剥離して親展通信内容を確認することができ、かつ剥離した後は再接着不可能であるので、情報の非公開性が完全な剥離性隠ぺいはがきなどとして使用することができるものである。
【００３１】
圧着記録用紙に用いられる支持体としては、紙や不織布、合成紙、金属フィルム、ポリエステルフィルム、あるいはレジンコート紙などのシートや、これらを貼り合わせて得られる複合シートを用いることができるが、感圧接着層形成工程、および親展記録用紙として使用する際の加工工程を考慮した場合、特性的に適しており、経済的でもあるので、紙を用いることが好ましい。
【００３２】
本発明に用いられる紙は、木材パルプと顔料を主成分として構成される。木材パルプとしては、ＬＢＫＰ、ＮＢＫＰなどの化学パルプ、ＧＰ、ＰＧＷ、ＲＭＰ、ＴＭＰ、ＣＴＭＰ、ＣＭＰ、ＣＧＰなどの機械パルプ、ＤＩＰなどの古紙パルプや合成パルプなどのパルプを含み、必要に応じて製紙業で使用されている顔料、バインダー、サイズ剤、定着剤、歩留まり向上剤、カチオン化剤、紙力増強剤、染料などの各種添加剤を１種以上用いて混合し、長網抄紙機、円網抄紙機、ツインワイヤ抄紙機などの各種抄紙機で抄造することができる。また、酸性紙、中性紙、アルカリ性紙のいずれであってもよい。また、紙支持体としては、非塗工紙である上質紙、塗工紙であるアート紙、コーテッド紙、キャスト紙などがいずれも使用可能である。
【００３３】
本発明の圧着記録用紙における支持体に感圧接着層を塗工または含浸する方法としては、例えば、各種グラビアコーター、各種ブレードコーター、ロールコーター、エアーナイフコーター、バーコーター、ロッドブレードコーター、Ｕコンマコーター、ＡＫＫＵコーター、スムージングコーター、ショートドウェルコーター、ディップコーター、落下カーテンコーター、スライドコーター、ダイコーター、サイズプレス、シムサイザーなどの各種装置、また、グラビア、オフセット、凸版、平版などの印刷方式でも、オンマシンあるいはオフマシンで用いることができる。
【００３４】
本発明の圧着記録用紙は、感圧接着層の強度を向上させることを目的として、支持体に感圧接着層を塗工または含浸後、感圧接着層の表面にカレンダー処理を施すことが出来る。これにより、塗工層の脱落がなくなり、印刷適性が格段に向上するとともに、表面の平滑性、ならびに光沢性が向上することにより、印刷物としての見栄えが極めて良くなるなどの効果が得られる。
【００３５】
カレンダー処理の手段としては、マシンカレンダー、ＴＧカレンダー、スーパーカレンダー、ソフトカレンダーなどのカレンダー加工機が使用できる。カレンダーロールとしては、金属ロール、樹脂ロールなどが使用できる。カレンダー処理を行う圧力、およびカレンダーの通紙回数は限定されないが、支持体の種類や厚さ、あるいは感圧接着層の厚さより決定される。
【００３６】
以下、実施例により本発明を詳細に説明するが、本発明の内容は、実施例に限られるものではない。なお、実施例中の部数は質量基準、％は質量％で示している。
【実施例１】
【００３７】
メタクリル酸メチルを２５％グラフト化した天然ゴム誘導体１００部、小麦デンプン１００部、非晶質シリカ４５部、鹸化度９９．４モル％のポリビニルアルコール５部からなる感圧接着層組成物を、エアナイフコーターを用いて坪量９０ｇ／ｍ2の上質紙に、固形分質量で５ｇ／ｍ2となるように塗工し、１００℃で乾燥させて、圧着記録用紙を得た。
【実施例２】
【００３８】
実施例１で用いた鹸化度９９．４モル％のポリビニルアルコールの添加部数を５部から１０部に変更した以外は実施例１と同様にして、圧着記録用紙を得た。
【実施例３】
【００３９】
実施例１で用いた鹸化度９９．４モル％のポリビニルアルコールの添加部数を５部から２０部に変更した以外は実施例１と同様にして、圧着記録用紙を得た。
【００４０】
（比較例１）
実施例１で用いた鹸化度９９．４モル％のポリビニルアルコールの添加部数を５部から０．５部に変更した以外は実施例１と同様にして、圧着記録用紙を得た。
【００４１】
（比較例２）
実施例１で用いた鹸化度９９．４モル％のポリビニルアルコールの添加部数を５部から２２部に変更した以外は実施例１と同様にして、圧着記録用紙を得た。
【実施例４】
【００４２】
メタクリル酸メチルを２５％グラフト化した天然ゴム誘導体１００部、小麦デンプン１００部、非晶質シリカ４５部、鹸化度９５．０モル％のポリビニルアルコール３部からなる感圧接着層組成物を、エアナイフコーターを用いて坪量９０ｇ／ｍ2の上質紙に、固形分質量で５ｇ／ｍ2となるように塗工し、１００℃で乾燥させて、圧着記録用紙を得た。
【実施例５】
【００４３】
実施例４で用いた天然ゴム誘導体の代わりに、スチレンを２５％グラフト化した天然ゴム誘導体を用いた以外は実施例４と同様にして、圧着記録用紙を得た。
【実施例６】
【００４４】
実施例４で用いた天然ゴム誘導体の代わりに、アクリロニトリルを２５％グラフト化した天然ゴム誘導体を用いた以外は実施例４と同様にして、圧着記録用紙を得た。
【００４５】
（比較例３）
実施例４で用いた天然ゴム誘導体の代わりに、塩化ビニデリンを２５％グラフト化した天然ゴム誘導体を用いた以外は実施例４と同様にして、圧着記録用紙を得た。
【実施例７】
【００４６】
メタクリル酸メチルを２５％グラフト化した天然ゴム誘導体１００部、小麦デンプン１００部、非晶質シリカ４５部、鹸化度９９．４モル％のポリビニルアルコール７部からなる感圧接着層組成物を、エアナイフコーターを用いて坪量９０ｇ／ｍ2の上質紙に、固形分質量で５ｇ／ｍ2となるように塗工し、１００℃で乾燥させて、圧着記録用紙を得た。
【実施例８】
【００４７】
実施例７で用いた鹸化度９９．４モル％のポリビニルアルコールの代わりに、鹸化度９５．０モル％のポリビニルアルコールを用いた以外は実施例７と同様にして、圧着記録用紙を得た。
【００４８】
（比較例４）
実施例７で用いた鹸化度９９．４モル％のポリビニルアルコールの代わりに、鹸化度８０．０モル％のポリビニルアルコールを用いた以外は実施例７と同様にして、圧着記録用紙を得た。
【実施例９】
【００４９】
メタクリル酸メチルを１０％グラフト化した天然ゴム誘導体１００部、小麦デンプン１００部、非晶質シリカ４５部、鹸化度９５．０モル％のポリビニルアルコール４部からなる感圧接着層組成物を、エアナイフコーターを用いて坪量９０ｇ／ｍ2の上質紙に、固形分質量で５ｇ／ｍ2となるように塗工し、１００℃で乾燥させて、圧着記録用紙を得た。
【実施例１０】
【００５０】
実施例９で用いた天然ゴム誘導体の代わりに、メタクリル酸メチルを２０％グラフト化した天然ゴム誘導体を用いた以外は実施例９と同様にして、圧着記録用紙を得た。
【実施例１１】
【００５１】
実施例９で用いた天然ゴム誘導体の代わりに、メタクリル酸メチルを４０％グラフト化した天然ゴム誘導体を用いた以外は実施例９と同様にして、圧着記録用紙を得た。
【００５２】
（比較例５）
実施例９で用いた天然ゴム誘導体の代わりに、メタクリル酸メチルを８％グラフト化した天然ゴム誘導体を用いた以外は実施例９と同様にして、圧着記録用紙を得た。
【００５３】
（比較例６）
実施例９で用いた天然ゴム誘導体の代わりに、メタクリル酸メチルを４５％グラフト化した天然ゴム誘導体を用いた以外は実施例９と同様にして、圧着記録用紙を得た。
【００５４】
以上のようにして得られた実施例１〜１１および比較例１〜６の圧着記録用紙を以下の方法によって評価し、その結果を下記表１に示す。
【００５５】
＜耐水性＞
実施例、比較例で得た圧着記録用紙の再剥離接着剤層同士が対向するように葉書大（１０．５ｃｍ×１４．９ｃｍ）に２つ折りにし、圧着シーラー（日本エーディーエム社製ＭＳ９１００）のシーラー目盛りを２０にして圧着加工した。これを１０セット作成し、内５セットを、ＪＩＳ  Ｋ６８５４に準じてＴ型剥離試験を行って剥離強度が、０．７５〜０．８５Ｎ／２５ｍｍ内にあることを確認した。
【００５６】
上記工程で得た圧着記録用紙を圧着加工した残りの５セットを、水に沈没させ、１０分後、人間の手により剥離し、再剥離性を目視により評価した。その結果を表１に示す。表中の評価結果（耐水性）の◎○△×はそれぞれ、全面がきれいに剥離する場合を◎、全面が問題なく剥離するが剥離面が若干凸凹する場合が○、ほぼ全面が剥離するが一部原紙が破れてしまう場合を△、全面が破れてしまう場合が×を表す。実使用上、◎、○であれば差し支えない。
【００５７】
＜塗液の機械的安定性＞
上記実施例、比較例で得られた塗液の機械的安定性の評価は、ＪＩＳ  Ｋ６３９２に記されている方法に準じて、塗液に煎断力を加え、全質量固形分あたりの凝集物の発生量（ｍｇ／ｇ）を定量することにより行った。加重は９８Ｎ（１０ｋｇ重）、液温は５０℃である。また、凝集物の採取はＪＩＳ  Ｚ８８０１の標準網ふるい１７７μｍではなく、３２５メッシュの金網により行った。評価結果は表１に示す。数値が小さいほど機械的安定性が良好である。
【００５８】
＜再剥離性＞
上記実施例、比較例で得られた圧着記録用紙について、圧着シーラー（トッパンフォームズ製プレッスルマルチ６８５２ＳＴ）を使用し再剥離接着剤層同士が対向するように葉書大（１０．５cm×１４．９cm）に二つ折りにし、シーラーの調整目盛を２０（間隔２００μｍ）にして圧着加工した。圧着加工２４時間後、ＪＩＳ  Ｋ６８５４に準じてＴ型剥離試験を行って再剥離強度を評価した。接着力が０．５Ｎ／２５mm以上０．８Ｎ／２５mm未満の場合をＡ、０．３Ｎ／２５mm以上０．５Ｎ／２５mm未満の場合と０．８Ｎ／２５mm以上１．２Ｎ／２５mm未満の場合をＢ、０．３Ｎ／２５mm未満の場合と１．２Ｎ／２５mmを超える場合をＣとした。実使用上、ＡまたはＢの評価であれば差し支え無い。
【００５９】
【表１】
2005126859.tif 000002
【００６０】
表１の結果から明らかなように、支持体の少なくとも片面に、通常状態では粘着性、接着性とも示さず、加圧により剥離可能な接着性を示す感圧接着層を有する圧着記録用紙において、本発明の感圧記録用紙である実施例１〜１１は耐水性に優れており、塗液の機械的安定性、剥離強度はいずれも実用上問題ないレベルを保っている。
【００６１】
＜評価＞
実施例１〜３、比較例１、２を見ると、ポリビニルアルコールの配合部数による比較を行うことができる。ポリビニルアルコールの配合部数が１〜２０部の範囲に入っている実施例１〜３については、耐水性に優れており、塗液の機械的安定性、剥離性についても問題ないレベルを保っているが、１〜２０部の範囲外である比較例１、２については耐水性が低下しており、再剥離性に関しても実用上問題あるレベルに低下している。
【００６２】
実施例４〜６、比較例３を見ると、天然ゴムにグラフト化される不飽和モノマーの種類による比較を行うことができる。メタクリル酸メチル、スチレン、アクリロニトリルについては、耐水性に優れており、塗液の機械的安定性、剥離性についても問題ないレベルを保っているが、塩化ビニデリンを用いている比較例３については、耐水性が低下しており、塗液の機械的安定性に関しても問題が生じた。
【００６３】
実施例7、８、比較例４を見ると、ポリビニルアルコールの鹸化度による比較を行うことができる。鹸化度が９５モル％以上である実施例７、８については、耐水性に優れており、塗液の機械的安定性、剥離性についても問題ないレベルを保っているが、鹸化度８５モル％である比較例４では、耐水性が実用上問題あるレベルまで低下した。
【００６４】
実施例９〜１１、比較例５、６を見ると、天然ゴム誘導体のグラフト化率による比較を行うことができる。グラフト化率が１０〜４０％である実施例９〜１１については、耐水性に優れており、塗液の機械的安定性、剥離性についても問題ないレベルを保っているが、グラフト化率が１０〜４０％の範囲外である比較例５、６では、耐水性が実用上問題あるレベルまで低下した。
【産業上の利用可能性】
【００６５】
本発明の圧着記録用紙は、印刷適性、フォーム加工適性を有し、ノンインパクトプリンタによる記録が可能で、かつ水の浸透による再剥離性の低下が抑制された圧着記録用紙に適用される。